질소 분위기 하 , 탈수 한 시클로헥산 500 부 에 , 1 - 헥 센 0 . 82 부 , 디 부틸 에 테르 0 . 15 부 , 및 트리 이소부 틸 알루미늄 0 . 30 부 를 실온 에서 반응기 에 넣 어 혼합 한 후 , 45 ℃ 로 유지 하 면서 , 디시 클로 펜 타 디엔 ( DCPD ) 76 부 와 , 8 - 메틸 - 테트라 시 클로 [ 4 . 4 . 0 . 12 , 5 . 17 , 10 ] 도 데카 - 3 - 엔 ( TCD ) 70 부 와 , 테트라 시 클로 [ 7 . 4 . 0 . 02 , 7 . 110 , 13 ] 트리 데카 - 2 , 4 , 6 , 11 - 테트라 엔 ( MTF ) 54 부 와 , 육 염화 텅스텐 ( 0 . 7 % 톨루엔 용액 ) 80 부 를 , 병행 하 여 2 시간 에 걸쳐 연속 적 으로 첨가 하 여 중합 했 다 . 계속 해서 , 중합 용액 에 부틸 글 리시 딜 에 테르 1 . 06 부 와 이소프로필알코올 0 . 52 부 를 첨가 하 여 중합 촉매 를 불 활성 화 하 여 중합 반응 을 정지 시켰 다 . 얻 어 진 개환 중합체 를 함유 하 는 반응 용액 을 가스 크로마토그래피 분석 한 바 , 각 모노머 의 중합 전화 율 은 99 . 5 % 였 다 .